실시 예 1 에서 얻 어 진 FePO 4 · 2 H 2 O 는 Li 2 CO 3 ( Pharma & Chemie GmbH 사 의 Lithiumcarbonat Special PC / US 250 ACU 으로 입수 가능 ) 와 FePO 4 의 전체 혼합물 ( 2 H 2 O , Li 2 CO 3 및 중합 카본 소스 polyethylene - block - poly ( ethylene glycol ) ) ( 50 % polyethylene , Aldrich ) ) 대비 5 중량 % 만큼 의 화학량론 적 인 양 으로 혼합 되 었 다 . 이러 한 혼합물 은 이소프로판올 내 에서 교반 되 었 고 , 이후 에 오븐 에서 건조 이후 에 실시 예 2 및 3 에서 상술 한 열처리 로 처리 되 었 다 .